"少なくとも沸点が300°C以下のフッ素含有アルコール、フッ素含有エーテル又はフッ素含有エステルのいずれかを含有することを特徴とする重合性液晶組成物。一般式1式中、R1、R2、R3及びR4はそれぞれ独立的に水素原子、ハロゲン原子又は炭素原子数1~20の炭化水素基を表し、該炭化水素基中の水素原子は1つ以上のハロゲン原子で置換されていても良い。で表される重量平均分子量が200~1000000である化合物を含有する請求項1記載の重合性液晶組成物。沸点が300°C以下のフッ素含有アルコール、フッ素含有エーテル、フッ素含有エステルのいずれかの含有量が0.1~50質量である請求項1~2記載の重合性液晶組成物。請求項1記載の重合性液晶組成物及び有機溶媒を含有する重合性組成物。一般式2式中、Pは反応性官能基を表し、Spは炭素原子数1~20のスペーサー基を表し、mは0又は1を表し、MGはメソゲン基又はメソゲン性支持基を表し、R1は、ハロゲン原子、シアノ基又は炭素原子数1~20のアルキル基を表すが、該アルキル基は1つ以上のハロゲン原子又はCNにより置換されていても良く、この基中に存在する1つのCH2基又は隣接していない2つ以上のCH2基はそれぞれ相互に独立して、酸素原子が相互に直接結合しない形で、-O-、-S-、-NH-、-NCH3、-CO-、-COO-、-OCO-、-OCOO-、-SCO-、-COS-又は-C≡C-により置き換えられていても良く、あるいはR1は一般式2-a式中、Pは反応性官能基を表し、Spは炭素原子数1~20のスペーサー基を表し、mは0又は1を表す。で表される構造を表す。で表される化合物を含有する請求項1~4記載の重合性液晶組成物。一般式2において、Spがアルキレン基を表し、該アルキレン基は1つ以上のハロゲン原子又はCNにより置換されていても良く、この基中に存在する1つのCH2基又は隣接していない2つ以上のCH2基はそれぞれ相互に独立して、酸素原子が相互に直接結合しない形で、-O-、-S-、-NH-、-NCH3、-CO-、-COO-、-OCO-、-OCOO-、-SCO-、-COS-又は-C≡C-により置き換えられていても良い。MGが一般式2-b式中、A1、A2及びA3はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ2,2,2オクチレン基、デカヒドロナフタレン-2,6-ジイル基、ピリジン-2,5-ジイル基、ピリミジン-2,5-ジイル基、ピラジン-2,5-ジイル基、チオフェン-2,5-ジイル基-、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン-2,7-ジイル基、1,4-ナフチレン基、ベンゾ[1,2-b:4,5-b‘]ジチオフェン-2,6-ジイル基、ベンゾ[1,2-b:4,5-b‘]ジセレノフェン-2,6-ジイル基、[1]ベンゾチエノ[3,2-b]チオフェン-2,7-ジイル基、[1]ベンゾセレノフェノ[3,2-b]セレノフェン-2,7-ジイル基、又はフルオレン-2,7-ジイル基を表し、置換基として1個以上のF、Cl、CF3、OCF3、CN基、炭素原子数1~8のアルキル基、アルコキシ基、アルカノイル基、アルカノイルオキシ基、炭素原子数2~8のアルケニル基、アルケニルオキシ基、アルケノイル基又はアルケノイルオキシ基を有していても良く、Z0、Z1、Z2及びZ3はそれぞれ独立して、-COO-、-OCO-、-CH2CH2-、-OCH2-、-CH2O-、-CH=CH-、-C≡C-、-CH=CHCOO-、-OCOCH=CH-、-CH2CH2COO-、-CH2CH2OCO-、-COOCH2CH2-、-OCOCH2CH2-、-CONH-、-NHCO-又は単結合を表し、nは0、1又は2を表す。で表される請求項1~5記載の重合性液晶組成物。一般式2において、Pが一般式2-c、一般式2-d及び一般式2-e式中、R21、R22、R23、R31、R32、R33、R41、R42及びR43はそれぞれ独立的に水素原子、ハロゲン原子又は炭素原子数1~5のアルキル基を表し、nは0又は1を表す。で表される置換基からなる群より選ばれる置換基を表す、請求項1~6記載の重合性液晶組成物。一般式2で表される化合物を少なくとも2つ以上含有する請求項7記載の重合性液晶組成物。一般式3式中、mは0又は1を表し、W1及びW2はそれぞれ独立的に単結合、-O-、-COO-又は-OCO-を表し、Y1及びY2はそれぞれ独立的に-COO-又は-OCO-を表し、r及びsはそれぞれ独立的に2~18の整数を表すが、式中に存在する1,4-フェニレン基は炭素原子数1~7のアルキル基、アルコキシ基、アルカノイル基、シアノ基、又はハロゲン原子で一つ以上置換されていても良い。で表される化合物を含有する請求項7~8記載の重合性液晶組成物。一般式4式中、Z1は水素原子、ハロゲン原子、シアノ基又は炭素原子数1~20の炭化水素基を表し、Z2は水素原子又はメチル基を表し、tは0又は1を表し、A、B及びCはそれぞれ独立的に、1,4-フェニレン基、隣接しないCH基が窒素で置換された1,4-フェニレン基、1,4-シクロヘキシレン基、1つ又は隣接しない2つのCH2基が酸素又は硫黄原子で置換された1,4-シクロヘキシレン基、1,4-シクロヘキセニル基、1,4-ビシクロ2,2,2オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、1,4-ナフチレン基を表すが、式中に存在する1,4-フェニレン基は炭素原子数1~7のアルキル基、アルコキシ基、アルカノイル基、シアノ基又はハロゲン原子で一つ以上置換されていても良く、Y3及びY4はそれぞれ独立的に単結合、-CH2CH2-、-CH2O-、-OCH2-、-COO-、-OCO-、-C≡C-、-CH=CH-、-CF=CF-、-CH24-、-CH2CH2CH2O-、-OCH2CH2CH2-、-CH=CHCH2CH2-、-CH2CH2CH=CH-、-CH=CHCOO-、-OCOCH=CH-、-CH2CH2COO-、-CH2CH2OCO-、-COOCH2CH2-又はーOCOCH2CH2を表し、Y5は単結合、-O-、-COO-、-OCO-又は-CH=CHCOO-を表す。で表される化合物を含有する請求項7~9記載の重合性液晶組成物。一般式5式中、Z3は水素原子、ハロゲン原子、シアノ基又は炭素原子数1~20の炭化水素基を表し、Z4は水素原子又はメチル基を表し、W3は単結合、-O-、-COO-又は-OCO-を表し、vは2~18の整数を表し、uは0又は1を表し、D、E及びFはそれぞれ独立的に、1,4-フェニレン基、隣接しないCH基が窒素で置換された1,4-フェニレン基、1,4-シクロヘキシレン基、1つ又は隣接しない2つのCH2基が酸素又は硫黄原子で置換された1,4-シクロヘキシレン基、1,4-シクロヘキセニル基、1,4-ビシクロ2,2,2オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、1,4-ナフチレン基を表すが、式中に存在する1,4-フェニレン基は炭素原子数1~7のアルキル基、アルコキシ基、アルカノイル基、シアノ基又はハロゲン原子で一つ以上置換されていても良く、Y6及びY7はそれぞれ独立的に単結合、-CH2CH2-、-CH2O-、-OCH2-、-COO-、-OCO-、-C≡C-、-CH=CH-、-CF=CF-、-CH24-、-CH2CH2CH2O-、-OCH2CH2CH2-、-CH=CHCH2CH2-、-CH2CH2CH=CH-、-CH=CHCOO-、-OCOCH=CH-、-CH2CH2COO-、-CH2CH2OCO-、-COOCH2CH2-又はーOCOCH2CH2を表し、Y8は単結合、-O-、-COO-、-OCO-又は-CH=CHCOO-を表す。で表される化合物を含有する請求項7~10記載の重合性液晶組成物。ベンゼン誘導体、トリフェニレン誘導体、トルキセン誘導体、フタロシアニン誘導体又はシクロヘキサン誘導体を分子の中心の母核とし、直鎖のアルキル基、直鎖のアルコキシ基又は置換ベンゾイルオキシ基がその側鎖として放射状に置換した構造である円盤状液晶化合物を含有する請求項1~2記載の重合性液晶組成物。円盤状液晶化合物が一般式6式中、R5はそれぞれ独立して一般式6-a、一般式6-b、一般式6-cまたは一般式6-d式中、R6及びR7はそれぞれ独立的に水素原子、ハロゲン原子又はメチル基を表し、R8は炭素原子数1~20アルコキシ基を表すが、該アルコキシ基中の水素原子は一般式6-b、一般式6-c又は一般式6-dで表される置換基によって置換されていても良い。式中、R81、R82、R83、R84、R85、R86、R87、R88及びR89はそれぞれ独立的に水素原子、ハロゲン原子又は炭素原子数1~5のアルキル基を表し、nは0又は1を表す。で表される化合物を含有する請求項12記載の重合性液晶組成物。請求項1から13の何れかに記載の重合性液晶組成物の重合体により構成される硬化物。請求項1から13の何れかに記載の重合性液晶組成物の重合体により構成される光学異方体。請求項1から13の何れかに記載の重合性液晶組成物の重合体が積層された請求項12記載の光学異方体。本発明が解決しようとする課題は、塗布膜中に残留すること無く、重合性液晶組成物を基板に塗布した場合、塗布ムラやハジキの発生がなく、得られた塗布膜上に新たな層を形成した場合の塗布性を損なわない重合性液晶組成物を提供し、当該組成物の塗布膜から得られる光学異方体、及び硬化物を提供することにある。本発明の発明者は、上記課題を解決するために鋭意検討した結果、沸点が溶剤と同じ程度のフッ素含有アルコール、フッ素含有エーテル、あるいはフッ素含有エステルが塗布膜に残留することなく、かつ、均一な塗布膜が得られる添加剤機能を有する溶剤であることを見出した。さらにフッ素含有アルコール、フッ素含有エーテル、あるいはフッ素含有エステルの添加について鋭意検討し、本発明に至った。即ち、本発明は、少なくとも沸点が300°C以下のフッ素含有アルコール、フッ素含有エーテル又はフッ素含有エステルのいずれかを含有する重合性液晶組成物を提供する。また前記重合性液晶組成物の重合体より構成される硬化物、及び、光学異方体を提供する。本発明の重合性液晶組成物は、塗布膜中に残留すること無く、塗布ムラやハジキの発生がなく、均一な塗布膜を得ることができる特徴を有しており、得られた塗布膜上に新たな層を形成した場合の塗布性を損なわないので、液晶ディスプレイ、液晶デバイス、光学部品等に適した光学異方体を得ることができる。以下に本発明による重合性液晶組成物の最良の形態について説明する。aフッ素含有アルコール、フッ素含有エーテル、フッ素含有エステル本発明の重合性液晶組成物に用いられるフッ素含有アルコール、フッ素含有エーテル、フッ素含有エステルは、塗布膜への残留を考慮して沸点は300°C以下である。沸点が300°C以下であれば、公知慣用のものが用いられるが、一般的に塗布ムラの発生をなくすには、塗布した際に塗布膜の表面付近に存在する必要があるため、化合物中に占めるフッ素の割合は高い方が好ましい。具体的には、1H,1H-ペンタフルオロプロパノール、1H1Hヘプタフルオロブタノール、4,4,5,5,5-ペンタフルオロ-1-ペンタノール、2-パーフルオロブチルエタノール、3-パーフルオロブチルプロパノール、3-パーフルオロヘキシルプロパノール、6-パーフルオロブチルヘキサノール、2-パーフルオロヘキシルエタノール、3-パーフルオロヘキシルプロパノール、6-パーフルオロヘキシルヘキサノール、2-パーフルオロオクチルエタノール、2-パーフルオロオクチルプロパノール、3-パーフルオロオクチルプロパノール、6-パーフルオロオクチルヘキサノール、2-パーフルオトドデシルエタノール、6-パーフルオロ-1-メチルエチルヘキサノール、1H,1H-ノナフルオロペンタノール、1H,1H-トリフルオロエタノール、1H1H3H-テトラフルオロプロパノール、1H,1H,3H-ヘキサフルオロブタノール、1H,1H,5H-オクタフルオロペンタノール、1H,1H,7H,-ドデカフルオロペンタノール、1H1H9Hヘキサデカフルオロノナノール、2H-ヘキサフルオロ-2-プロパノール、2,2,3,3-テトラフルオロ-1,4-ブタンジオール、2,2,3,3,4,4-ヘキサフルオロ-1,5-ペンタンジオール、2,2,3,3,4,4,5,5-オクタフルオロ-1,6-ヘキサンジオール、22,3,3,4,4,5,5,6,6,7,7-ドデカフルオロ-1,8-オクタンジオール、2-パーフルオロプロポキシ-2,3,3,3-テトラフルオロプロパノール、1H1H2,5-ジトリフルオロメチル-3,6-ジオキサウンデカフルオロノナノール、等のフッ素含有アルコール、2,2,2-トリフルオロエチルメチルエーテル、2,2,3,3,3-ペンタフルオロプロピルメチルエーテル、2,2,3,3,3-ペンタフルオロプロピルジフルオロメチルエーテル、2,2,3,3,3-ペンタフルオロプロピル-1,1,2,2-テトラフルオロエチルエーテル、1,1,2,2-テトラフルオロエチルメチルエーテル、1,1,2,2-テトラフルオロエチルエーテル、1,1,2,2-テトラフルオロエチル-2,2,2-トリフルオロエチルエーテル、1,1,2,2-テトラフルオロエチル-2,2,3,3-テトラフルオロプロピルエーテル、ヘキサフルオロイソプロピルエーテル、1,1,3,3,3-ペンタフルオロ-2-トリフルオロメチルプロピルメチルエーテル、1,1,2,3,3,3-ヘキサフルオロプロピルエチルエーテル、2,2,3,4,4,4-ヘキサフルオロブチルジフルオロメチルエーテル、等のフッ素含有エーテル、エチルトリフルオロアセテート、メチルパーフルオロプロピオネート、エチルパーフルオロプロピオネート、メチルパーフルオロブチレート、エチルパーフルオロブチレート、メチルジフルオロアセテート、エチルジフルオロアセテート、エチル5H-オクタフルオロペンタノエート、エチル7H-ドデカフルオロペンタノエート、メチル2-トリフルオロメチル-3,3,3-トリフルオロプロピオネート、2,2,2-トリフルオロエチルメタアクリレート、2,2,3,3,3-ペンタフルオロプロピルメタアクリレート、2,2,3,4,4,4-ヘキサフルオロブチルメタアクリレート、2,2,3,3,4,4,4-ヘプタフルオロブチルメタアクリレート、2-パーフルオロブチルエチルメタアクリレート、2-パーフルオロヘキシルエチルメタアクリレート、1H,1H,3H-テトラフルオロプロピルメタアクリレート、1H,1H,5H-オクタフルオロペンチルメタアクリレート、1H,1H,7H-ドデカフルオロヘプチルメタアクリレート、1H-1-トリフルオロメチルトリフルオロエチルメタアクリレート、1H,1H,3H-ヘキサフルオロブチルメタアクリレート、1,2,2,2-テトラフルオロ-1-トリフルオロメチルエチルメタアクリレート、1H,1H-ペンタデカフルオロオクチルメタアクリレート、等のフッ素含有エステルが挙げられる。本発明の重合性液晶組成物に用いられるフッ素含有アルコール、フッ素含有エーテル、フッ素含有エステルの含有量は、0.1~50質量が好ましく、1~20質量がより好ましい。b一般式1本発明の重合性液晶組成物に用いられる、一般式1で表される化合物は、式中、R1、R2、R3及びR4はそれぞれ独立的に水素原子、ハロゲン原子又は炭素原子数1~20の炭化水素基を表し、該炭化水素基中の水素原子は1つ以上のハロゲン原子で置換されていても良い。で表される重量平均分子量が200~1000000である化合物で、重合性液晶組成物中に該化合物が溶解している状態又は分散している状態でも良く、更に、固体が析出している状態であっても、析出した固体が液晶材料としての特性を損なわない程度の粒子径以下の微粒子であれば良いが、溶解している状態又は分散している状態が好ましい。具体的には、ポリエチレン、ポリプロピレン、ポリイソブチレン、パラフィン、流動パラフィン、塩素化ポリプロピレン、塩素化パラフィン、塩素化流動パラフィン、また式1-a~式1-eで表される化合物が挙げられる。中でも、ポリプロピレン、塩素化ポリプロピレン、流動パラフィン、式1-a又は式1-cで表される構造が好ましい。また、それぞれの構造を2種類以上共重合させた共重合体も好ましい。本発明の重合性液晶組成物で用いられる一般式1の重量平均分子量は、具体的には、200~1000000であることが好ましく、400~100000であることがさらに好ましい。前記化合物は、本発明の重合性液晶組成物中に0.01~3質量含有することが好ましく、0.02~1質量含有することがより好ましい。c重合性官能基を有する液晶化合物本発明の重合性液晶組成物に用いられる、重合性官能基を有する液晶化合物は、単独または他の液晶化合物との組成物において液晶性を示す。前記液晶化合物は、重合官能基を有していれば、特に限定はなく、公知慣用のものを用いることができる。前記液晶化合物として棒状液晶化合物又は円盤状液晶化合物が好ましく、棒状重合性液晶化合物が特に好ましい。例えば、HandbookofLiquidCrystalsD.Demus,J.W.Goodby,G.W.Gray,H.W.Spiess,V.Vill編集、Wiley-VCH社発行,1998年、季刊化学総説No.22、液晶の化学日本化学会編,1994年、あるいは、特開平4-227684号公報、特開平11-80090号公報、特開平11-116538号公報、特開平11-148079号公報、特開2000-178233号公報、特開2002-308831号公報、特開2002-145830号公報、特開2004-125842号公報等に記載されているような、1,4-フェニレン基1,4-シクロヘキレン基等の構造が複数繋がったメソゲンと呼ばれる剛直な部位と、ビニル基、アクリル基、メタアクリル基といった重合性官能基を有する棒状重合性液晶化合物、あるいは特開2004-2373号公報、特開2004-99446号公報に記載されているようなマレイミド基を有する棒状重合性液晶化合物が挙げられる。中でも、重合性基を有する棒状液晶化合物が、液晶温度範囲として室温前後の低温を含むものを作りやすく好ましい。具体的には、一般式2式中、Pは重合性官能基を表し、Spは炭素原子数0~18のスペーサー基を表し、mは0又は1を表し、MGはメソゲン基又はメソゲン性支持基を表し、R1は一般式2-a式中、Pは反応性官能基を表し、Spは炭素原子数0~18のスペーサー基を表し、mは0又は1を表す。で表される構造を表す。で表される化合物が挙げられる。より具体的には、一般式2において、Spがアルキレン基を表し、該アルキレン基は1つ以上のハロゲン原子又はCNにより置換されていても良く、この基中に存在する1つのCH2基又は隣接していない2つ以上のCH2基はそれぞれ相互に独立して、酸素原子が相互に直接結合しない形で、-O-、-S-、-NH-、-NCH3、-CO-、-COO-、-OCO-、-OCOO-、-SCO-、-COS-又は-C≡C-により置き換えられていても良い。MGが一般式2-b式中、A1、A2及びA3はそれぞれ独立的に、1,4-フェニレン基、1,4-シクロヘキシレン基、1,4-シクロヘキセニル基、テトラヒドロピラン-2,5-ジイル基、1,3-ジオキサン-2,5-ジイル基、テトラヒドロチオピラン-2,5-ジイル基、1,4-ビシクロ2,2,2オクチレン基、デカヒドロナフタレン-2,6-ジイル基、ピリジン-2,5-ジイル基、ピリミジン-2,5-ジイル基、ピラジン-2,5-ジイル基、チオフェン-2,5-ジイル基-、1,2,3,4-テトラヒドロナフタレン-2,6-ジイル基、2,6-ナフチレン基、フェナントレン-2,7-ジイル基、9,10-ジヒドロフェナントレン-2,7-ジイル基、1,2,3,4,4a,9,10a-オクタヒドロフェナントレン-2,7-ジイル基、1,4-ナフチレン基、ベンゾ[1,2-b:4,5-b‘]ジチオフェン-2,6-ジイル基、ベンゾ[1,2-b:4,5-b‘]ジセレノフェン-2,6-ジイル基、[1]ベンゾチエノ[3,2-b]チオフェン-2,7-ジイル基、[1]ベンゾセレノフェノ[3,2-b]セレノフェン-2,7-ジイル基、又はフルオレン-2,7-ジイル基を表し、置換基として1個以上のF、Cl、CF3、OCF3、CN基、炭素原子数1~8のアルキル基、アルコキシ基、アルカノイル基、アルカノイルオキシ基、炭素原子数2~8のアルケニル基、アルケニルオキシ基、アルケノイル基又はアルケノイルオキシ基を有していても良く、Z0、Z1、Z2及びZ3はそれぞれ独立して、-COO-、-OCO-、-CH2CH2-、-OCH2-、-CH2O-、-CH=CH-、-C≡C-、-CH=CHCOO-、-OCOCH=CH-、-CH2CH2COO-、-CH2CH2OCO-、-COOCH2CH2-、-OCOCH2CH2-、-CONH-、-NHCO-、炭素数2~10のハロゲン原子を有してもよいアルキル基又は単結合を表し、nは0、1又は2を表す。で表される化合物が挙げられる。重合性官能基は、ビニル基、ビニルエーテル基アクリル基、メタアクリル基、グリシジル基、オキセタニル基、マレイミド基、チオール基が好ましく、生産性の観点から、ビニルエーテル基、アクリル基、メタアクリル基、グリシジル基が特に好ましい。より具体的には一般式2において、Pが一般式2-c、一般式2-d及び一般式2-e式中、R21、R22、R23、R31、R32、R33、R41、R42及びR43はそれぞれ独立的に水素原子、ハロゲン原子又は炭素原子数1~5のアルキル基を表し、nは0又は1を表す。で表される。さらには、一般式3式中、mは0又は1を表し、W1及びW2はそれぞれ独立的に単結合、-O-、-COO-又は-OCO-を表し、Y1及びY2はそれぞれ独立的に-COO-又は-OCO-を表し、r及びsはそれぞれ独立的に2~18の整数を表すが、式中に存在する1,4-フェニレン基は炭素原子数1~7のアルキル基、アルコキシ基、アルカノイル基、シアノ基、又はハロゲン原子で一つ以上置換されていても良い。で表される化合物、一般式4式中、Z1は水素原子、ハロゲン原子、シアノ基又は炭素原子数1~18の炭化水素基を表し、Z2は水素原子又はメチル基を表し、tは0又は1を表し、A、B及びCはそれぞれ独立的に、1,4-フェニレン基、隣接しないCH基が窒素で置換された1,4-フェニレン基、1,4-シクロヘキシレン基、1つ又は隣接しない2つのCH2基が酸素又は硫黄原子で置換された1,4-シクロヘキシレン基、1,4-シクロヘキセニル基、1,4-ビシクロ2,2,2オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、1,4-ナフチレン基を表すが、式中に存在する1,4-フェニレン基は炭素原子数1~7のアルキル基、アルコキシ基、アルカノイル基、シアノ基又はハロゲン原子で一つ以上置換されていても良く、Y3及びY4はそれぞれ独立的に単結合、-CH2CH2-、-CH2O-、-OCH2-、-COO-、-OCO-、-C≡C-、-CH=CH-、-CF=CF-、-CH24-、-CH2CH2CH2O-、-OCH2CH2CH2-、-CH=CHCH2CH2-、-CH2CH2CH=CH-、-CH=CHCOO-、-OCOCH=CH-、-CH2CH2COO-、-CH2CH2OCO-、-COOCH2CH2-又はーOCOCH2CH2を表し、Y5は単結合、-O-、-COO-、-OCO-又は-CH=CHCOO-を表す。で表される化合物、及び、一般式5式中、Z3は水素原子、ハロゲン原子、シアノ基又は炭素原子数1~18の炭化水素基を表し、Z4は水素原子又はメチル基を表し、W3は単結合、-O-、-COO-又は-OCO-を表し、vは2~18の整数を表し、uは0又は1を表し、D、E及びFはそれぞれ独立的に、1,4-フェニレン基、隣接しないCH基が窒素で置換された1,4-フェニレン基、1,4-シクロヘキシレン基、1つ又は隣接しない2つのCH2基が酸素又は硫黄原子で置換された1,4-シクロヘキシレン基、1,4-シクロヘキセニル基、1,4-ビシクロ2,2,2オクチレン基、デカヒドロナフタレン-2,6-ジイル基、ピリジン-2,5-ジイル基、ピリミジン-2,5-ジイル基、ピラジン-2,5-ジイル基、1,2,3,4-テトラヒドロナフタレン-2,6-ジイル基、2,6-ナフチレン基、1,4-ナフチレン基を表すが、式中に存在する1,4-フェニレン基、または2,6-ナフチレン基は炭素原子数1~7のアルキル基、アルコキシ基、アルカノイル基、シアノ基又はハロゲン原子で一つ以上置換されていても良く、Y6及びY7はそれぞれ独立的に単結合、-CH2CH2-、-CH2O-、-OCH2-、-COO-、-OCO-、-C≡C-、-CH=CH-、-CF=CF-、-CH24-、-CH2CH2CH2O-、-OCH2CH2CH2-、-CH=CHCH2CH2-、-CH2CH2CH=CH-、-CH=CHCOO-、-OCOCH=CH-、-CH2CH2COO-、-CH2CH2OCO-、-COOCH2CH2-又はーOCOCH2CH2を表し、Y8は単結合、-O-、-COO-、-OCO-又は-CH=CHCOO-を表す。で表される化合物が好ましい。例示化合物としては、以下に示されるが、これらに限定される訳ではない。式中、mは2~18の整数を表し、nは0~18の整数を表し、Rは水素原子、炭素数1~6のアルキル基、炭素数1~6のアルコキシ基、カルボキシル基、シアノ基を示す。これらの基が炭素数1~6のアルキル基、あるいは炭素数1~6のアルコキシ基の場合、全部が未置換であるか、あるいは1つまたは2つ以上のハロゲン原子により置換されていてもよい。また、式中、m、nはそれぞれ独立して1~18の整数を表し、Rは水素原子、ハロゲン原子、炭素数1~6のアルキル基、炭素数1~6のアルコキシ基、シアノ基を示す。これらの基が炭素数1~6のアルキル基、あるいは炭素数1~6のアルコキシ基の場合、全部が未置換であるか、あるいは1つまたは2つ以上のハロゲン原子により置換されていてもよい。これらの液晶化合物は、単独で使用することもできるし、2種類以上混合して使用することもできる。又、円盤状液晶化合物は、ベンゼン誘導体、トリフェニレン誘導体、トルキセン誘導体、フタロシアニン誘導体又はシクロヘキサン誘導体を分子の中心の母核とし、直鎖のアルキル基、直鎖のアルコキシ基又は置換ベンゾイルオキシ基がその側鎖として放射状に置換した構造を有することが好ましく、一般式6円盤状液晶化合物が一般式6式中、R5はそれぞれ独立して一般式6-a、一般式6-b、一般式6-cまたは一般式6-d式中、R6及びR7はそれぞれ独立的に水素原子、ハロゲン原子又はメチル基を表し、R8は炭素原子数1~20アルコキシ基を表すが、該アルコキシ基中の水素原子は一般式6-b、一般式6-c又は一般式6-dで表される置換基によって置換されていても良い。式中、R81、R82、R83、R84、R85、R86、R87、R88及びR89はそれぞれ独立的に水素原子、ハロゲン原子又は炭素原子数1~5のアルキル基を表し、nは0又は1を表す。で表される構造を有することがさらに好ましく、一般式6においてR8の内少なくとも一つは一般式6-b、一般式6-c又は一般式6-dで表される置換基によって置換されたアルコキシ基を表すことが好ましく、R8の全てが一般式6-b、一般式6-c又は一般式6-dで表される置換基によって置換されたアルコキシ基を表すことが特に好ましい。さらに、一般式は具体的には一般式式中nは2~9の整数を表す。で表される構造を有することが特に好ましい。以上述べた重合性液晶組成物は有機溶媒などに溶かした溶液の状態で使用してもよい。d重合開始剤本発明の重合性液晶組成物は、重合性官能基を有する液晶化合物を重合させるために重合開始剤を用いることもできる。重合を光照射によって行う場合に使用する光重合開始剤としては公知慣用のものが使用できる。例えば2-ヒドロキシ-2-メチル-1-フェニルプロパン-1-オンメルク社製ダロキュア1173、1-ヒドロキシシクロヘキシルフェニルケトンチバスペシャルティケミカルズ社製イルガキュア184、1-4-イソプロピルフェニル-2-ヒドロキシ-2-メチルプロパン-1-オンメルク社製ダロキュア1116、2-メチル-1-[メチルチオフェニル]-2-モリホリノプロパン-1チバスペシャルティケミカルズ社製イルガキュア907。ベンジルメチルケタ-ルチバスペシャルティケミカルズ社製イルガキュア6512-ベンジル-2-ジメチルアミノ-1-4-モルフォリノフェニル-ブタノンチバスペシャルティケミカルズ社製イルガキュア369、2-ジメチルアミノ-2-4-メチルベンジル-1-4-モルフォリリン-4-イル-フェニルブタン-1-オンチバスペシャルティケミカルズ社製イルガキュア379、2,2-ジメトキシ-1,2-ジフェニルエタン-1-オン、ビス2,4,6-トリメチルベンゾイル-フェニルフォスフィンオキサイドダロキュアTPO、2,4,6-トリメチルベンゾイル-ジフェニル-フォスフィンオキサイドチバスペシャルティケミカルズ社製イルガキュア819、1,2-オクタンジオン,1-[4-フェニルチオ-,2-O-ベンゾイルオキシム]、エタノンチバスペシャルティケミカルズ社製イルガキュアOXE01、1-[9-エチル-6-2-メチルベンゾイル-9H-カルバゾール-3-イル]-,1-O-アセチルオキシムチバスペシャルティケミカルズ社製イルガキュアOXE02。2,4-ジエチルチオキサントン日本化薬社製カヤキュアDETXとp-ジメチルアミノ安息香酸エチル日本化薬社製カヤキュアEPAとの混合物、イソプロピルチオキサントンワ-ドプレキンソップ社製カンタキュア-ITXとp-ジメチルアミノ安息香酸エチルとの混合物、アシルフォスフィンオキシドBASF社製ルシリンTPO、などが挙げられる。光重合開始剤の使用量は立体画像表示用複屈折レンズ材料に対して0.1~10質量が好ましく、0.5~5質量が特に好ましい。これらは、単独で使用することもできるし、2種類以上混合して使用することもできる。また、熱重合の際に使用する熱重合開始剤としては公知慣用のものが使用でき、例えば、メチルアセトアセテイトパーオキサイド、キュメンハイドロパーオキサイド、ベンゾイルパーオキサイド、ビス4-t-ブチルシクロヘキシルパ-オキシジカーボネイト、t-ブチルパーオキシベンゾエイト、メチルエチルケトンパーオキサイド、1,1-ビスt-ヘキシルパ-オキシ3,3,5-トリメチルシクロヘキサン、p-ペンタハイドロパーオキサイド、t-ブチルハイドロパーオキサイド、ジクミルパーオキサイド、イソブチルパーオキサイド、ジ3-メチル-3-メトキシブチルパーオキシジカーボネイト、1,1-ビスt-ブチルパーオキシシクロヘキサン等の有機過酸化物、2,2’-アゾビスイソブチロニトリル、2,2’-アゾビス2,4-ジメチルバレロニトリル等のアゾニトリル化合物、2,2’-アゾビス2-メチル-N-フェニルプロピオン-アミヂンジハイドロクロライド等のアゾアミヂン化合物、2,2’アゾビス{2-メチル-N-[1,1-ビスヒドロキシメチル-2-ヒドロキシエチル]プロピオンアミド}等のアゾアミド化合物、2,2’アゾビス2,4,4-トリメチルペンタン等のアルキルアゾ化合物等を使用することができる。熱重合開始剤の使用量は立体画像表示用複屈折レンズ材料に対して0.1~10質量が好ましく、0.5~5質量が特に好ましい。これらは、単独で使用することもできるし、2種類以上混合して使用することもできる。また、光重合開始剤と併用することもできる。e重合禁止剤本発明の重合性液晶組成物は、安定的に生産するため、または、安定的に保存するために、重合禁止剤を使用することもできる。重合禁止剤としては、フェノール系化合物、キノン系化合物、アミン系化合物、チオエーテル系化合物、ニトロソ化合物、等が挙げられる。フェノール系化合物としては、p-メトキシフェノール、クレゾール、t-ブチルカテコール、3.5-ジ-t-ブチル-4-ヒドロキシトルエン、2.2-メチレンビス4-メチル-6-t-ブチルフェノール、2.2-メチレンビス4-エチル-6-t-ブチルフェノール、4.4-チオビス3-メチル-6-t-ブチルフェノール、4-メトキシ-1-ナフトール、4,4’-ジアルコキシ-2,2’-ビ-1-ナフトール、等が挙げられる。キノン系化合物としては、ヒドロキノン、メチルヒドロキノン、tert-ブチルヒドロキノン、p-ベンゾキノン、メチル-p-ベンゾキノン、tert-ブチル-p-ベンゾキノン、2,5-ジフェニルベンゾキノン、2-ヒドロキシ-1,4-ナフトキノン、1,4-ナフトキノン、2,3-ジクロロ-1,4-ナフトキノン、アントラキノン、ジフェノキノン等が挙げられる。アミン系化合物としては、p-フェニレンジアミン、4-アミノジフェニルアミン、N.N-ジフェニル-p-フェニレンジアミン、N-i-プロピル-N-フェニル-p-フェニレンジアミン、N-1.3-ジメチルブチル-N-フェニル-p-フェニレンジアミン、N.N-ジ-2-ナフチル-p-フェニレンジアミン、ジフェニルアミン、N-フェニル-β-ナフチルアミン、4.4-ジクミル-ジフェニルアミン、4.4-ジオクチル-ジフェニルアミン等が挙げられる。チオエーテル系化合物としては、フェノチアジン、ジステアリルチオジプロピオネート等が挙げられる。ニトロソ系化合物としては、N-ニトロソジフェニルアミン、N-ニトロソフェニルナフチルアミン、N-ニトロソジナフチルアミン、p-ニトロソフェノール、ニトロソベンゼン、p-ニトロソジフェニルアミン、α-ニトロソ-β-ナフトール等、N、N-ジメチルp-ニトロソアニリン、p-ニトロソジフェニルアミン、p-ニトロンジメチルアミン、p-ニトロン-N、N-ジエチルアミン、N-ニトロソエタノールアミン、N-ニトロソジ-n-ブチルアミン、N-ニトロソ-N-n-ブチル-4-ブタノールアミン、N-ニトロソ-ジイソプロパノールアミン、N-ニトロソ-N-エチル-4-ブタノールアミン、5-ニトロソ-8-ヒドロキシキノリン、N-ニトロソモルホリン、N-二トロソーN-フェニルヒドロキシルアミンアンモニウム塩、二トロソベンゼン、2,4.6-トリーtert-ブチルニトロンベンゼン、N-ニトロソ-N-メチル-p-トルエンスルホンアミド、N-ニトロソ-N-エチルウレタン、N-ニトロソ-N-n-プロピルウレタン、1-ニトロソ-2-ナフトール、2-ニトロソー1-ナフトール、1-ニトロソ-2-ナフトール-3,6-スルホン酸ナトリウム、2-ニトロソ-1-ナフトール-4-スルホン酸ナトリウム、2-ニトロソ-5-メチルアミノフェノール塩酸塩、2-ニトロソ-5-メチルアミノフェノール塩酸塩等が挙げられる。f安定剤本発明の重合性液晶組成物は、各々の目的に応じて汎用の添加剤を使用することもできる。例えば、レベリング剤、チキソ剤、界面活性剤、紫外線吸収剤、赤外線吸収剤、抗酸化剤、表面処理剤等の添加剤を液晶の配向能を著しく低下させない程度添加することができる。g溶剤本発明の重合性液晶組成物に用いられる溶剤は、基材上に塗布した際に基材、あるいは、基材上に形成されている配向膜を完全させず、本発明の重合性液晶組成物が欠陥なく配向できれば、使用する溶剤としては特に限定はないが、重合性液晶化合物が良好な溶解性を示す溶媒が好ましい。そのような溶剤としては、例えば、トルエン、キシレン、クメン、メシチレン等の芳香族系炭化水素、酢酸メチル、酢酸エチル、酢酸プロピル、酢酸ブチル等のエステル系溶剤、メチルエチルケトン、メチルイソブチルケトン、シクロヘキサノン等のケトン系溶剤、テトラヒドロフラン、1,2-ジメトキシエタン、アニソール等のエーテル系溶剤、N,N-ジメチルホルムアミド、N-メチル-2-ピロリドン、等のアミド系溶剤、プロピレングリコールモノメチルエーテルアセテート、ジエチレングリコールモノメチルエーテルアセテート、γ-ブチロラクトン、クロロベンゼン等が挙げられる。これらは、単独で使用することもできるし、2種類以上混合して使用することもできる。光学異方体の製法基材本発明の光学異方体は、液晶デバイス、ディスプレイ、光学部品や光学フィルムに通常使用する基材であって、本発明の重合性液晶組成物の塗布後の乾燥時、あるいは、液晶デバイス製造時における加熱に耐えうる耐熱性を有する材料であれば、特に制限はない。そのような基材としては、ガラス基材、金属基材、セラミックス基材やプラスチック基材等が挙げられる。特に基材が有機材料の場合、セルロース誘導体、ポリオレフィン、ポリエステル、ポリオレフィン、ポリカーボネート、ポリアクリレート、ポリアリレート、ポリエーテルサルホン、ポリイミド、ポリフェニレンスルフィド、ポリフェニレンエーテル、ナイロン、ポリスチレン等が挙げられる。中でもポリエステル、ポリスチレン、ポリオレフィン、セルロース誘導体、ポリアリレート、ポリカーボネートが好ましい。本発明の重合性液晶組成物の塗布性や接着性向上のために、これらの基材の表面処理を行っても良い。表面処理として、オゾン処理、プラズマ処理、コロナ処理、シランカップリング処理などが挙げられる。また、光の透過率や反射率を調節するために、基材表面に有機薄膜、無機酸化物薄膜や金属薄膜等を蒸着など方法によって設ける、あるいは、光学的な付加価値をつけるために、基材がピックアップレンズ、ロッドレンズ、光ディスク、位相差フィルム、光拡散フィルム、カラーフィルター、等であっても良い。中でも付加価値がより高くなるピックアップレンズ、位相差フィルム、光拡散フィルム、カラーフィルターは好ましい。また、上記基材には、本発明の重合性液晶組成物を塗布乾燥した際に重合性液晶組成物が配向するように、通常配向処理が施されている、あるいは配向膜が設けられていても良い。配向処理としては、延伸処理、ラビング処理、偏光紫外可視光照射処理、イオンビーム処理、等が挙げられる。配向膜を用いる場合、配向膜は公知慣用のものが用いられる。そのような配向膜としては、ポリイミド、ポリシロキサン、ポリアミド、ポリビニルアルコール、ポリカーボネート、ポリスチレン、ポリフェニレンエーテル、ポリアリレート、ポリエチレンテレフタレート、ポリエーテルサルフォン、エポキシ樹脂、エポキシアクリレート樹脂、アクリル樹脂、クマリン化合物、カルコン化合物、シンナメート化合物、フルギド化合物、アントラキノン化合物、アゾ化合物、アリールエテン化合物等の化合物が挙げられる。ラビングにより配向処理する化合物は、配向処理、もしくは配向処理の後に加熱工程を入れることで材料の結晶化が促進されるものが好ましい。ラビング以外の配向処理を行う化合物の中では光配向材料を用いることが好ましい。塗布本発明の光学異方体を得るための塗布法としては、アプリケーター法、バーコーティング法、スピンコーティング法、グラビア印刷法、フレキソ印刷法、インクジェット法、ダイコーティング法、キャップコーティング法、ディッピング等、公知慣用の方法を行うことができる。通常は、溶剤で希釈した重合性液晶組成物を塗布するので、塗布後は乾燥させることになるが、溶剤で希釈しない場合は、本発明の重合性液晶組成物を塗布に適した温度に上げた上で塗布を行う。重合工程本発明の重合性液晶組成物の重合操作については、重合性液晶組成物に溶剤を用いた場合は、前記重合性液晶組成物中の溶剤を乾燥等で除去した後、一様に配向した状態で一般に紫外線等の光照射、あるいは加熱によって行われる。重合性液晶組成物に溶剤を用いない場合は、塗布後に一様に配向した状態で一般に紫外線等の光照射、あるいは加熱によって行われる。重合を光照射で行う場合は、具体的には390nm以下の紫外光を照射することが好ましく、250~370nmの波長の光を照射することが最も好ましい。但し、390nm以下の紫外光により重合性液晶組成物が分解などを引き起こす場合は、390nm以上の紫外光で重合処理を行ったほうが好ましい場合もある。この光は、拡散光で、かつ偏光していない光であることが好ましい。一方、加熱による重合は、重合性液晶組成物が液晶相を示す温度又はそれより低温で行うことが好ましく、特に加熱によりラジカルを放出する熱重合開始剤を使用する場合にはその開裂温度が上記の温度域内にあるものを使用することが好ましい。また該熱重合開始剤と光重合開始剤とを併用する場合には上記の温度域の制限と共に光配向膜と重合性液晶膜の両層の重合速度が大きく異なることの無い様に重合温度と各々の開始剤を選択することが好ましい。加熱温度は、重合性液晶組成物の液晶相から等方相への転移温度にもよるが、熱による不均質な重合が誘起されてしまう温度よりも低い温度で行うことが好ましい。ただし、有機材料からなる基材のガラス転移点を越えると基材の熱変形が著しくなるので、室温~基材のガラス転移点が好ましい。また例えば、重合性基がメタアクリロイル基である場合は、90°Cよりも低い温度で行うことが好ましい。得られた光学異方体の耐溶剤特性や耐熱性の安定化のために、光学異方体を加熱処理することもできる。この場合、前期重合性液晶膜のガラス転移点以上で加熱することが好ましい。通常は、有機材料からなる基材のガラス転移点を越えない範囲での加熱が好ましい。また、上記目的のために、光照射処理することもできる。この場合、光照射により、光学異方体中の液晶化合物成分が光分解しない程度であることが好ましい。以下に本発明を合成例、実施例、及び、比較例によって説明するが、もとより本発明はこれらに限定されるものではない。なお、特に断りのない限り、部及びは質量基準である。重合性液晶組成物1の調製式C-1で表される液晶化合物40部、式C-2で表される液晶化合物40部、式C-3で表される液晶化合物20部、2-パーフルオロブチルエタノールA-11部、流動パラフィンB-10.3部、イルガキュア907D-13部、p-メトキシフェノールE-10.1部をシクロペンタノンG-1396部に溶解して本発明の重合性液晶組成物1を得た。重合性液晶組成物2~10の調製本発明の重合性液晶組成物1の調製と同様にして本発明の重合性液晶組成物2~10を得た。表1に、本発明の重合性液晶組成物1~10の具体的な組成を示す。1H,1H,7H-ドデカフルオロヘプタノールA-21H,1H,5H-オクタフルオロペンタノールA-3エチル5H-オクタフルオロペンタノエートA-41H,1H,5H-オクタフルオロペンチルアクリレートA-5ポリプロピレンB-2塩素化ポリプロピレンB-3イルガキュアOXE01BASF社製D-2実施例1配向膜用ポリイミド溶液を厚さ0.7mmのガラス基材にスピンコート法を用いて塗布し、100°Cで10分乾燥した後、200°Cで60分焼成することにより塗膜を得た。得られた塗膜をラビング処理した。ラビング処理は、市販のラビング装置を用いて行った。ラビングした基材に本発明の重合性液晶組成物1をスピンコート法で塗布し、80°Cで2分乾燥した。得られた塗布膜を室温まで冷却した後、高圧水銀ランプを用いて、20mW/cm2の強度で5秒間UV光を照射した。得られた光学異方体のリタデーションは282nmであった。なお、光学異方体のリタデーションは、液晶特性評価装置OMS中央精機株式会社製を用いて測定した。得られた光学異方体を5mm間隔で64点測定し、平均値をリタデーションとした。また、リタデーションの最大値から最小値を引いた数値を膜厚均一性として評価した。実施例1の光学異方体の膜厚均一性は、8nmであった。比較例1重合性液晶組成物10を用いた以外は、実施例1と同様にして比較例1の光学異方体を得た。得られた光学異方体のリタデーションは277nm、膜厚均一性は34nmであった。実施例2~9実施例1と同様にして、実施例2~9の光学異方体を得た。いずれの光学異方体も膜厚均一性が9~13nmと比較例1の膜厚均一性と比較して半分以下になっていた。得られた結果は、表2に示している。本発明の重合性液晶組成物は、フッ素系界面活性剤を用いていないことから、特別な洗浄工程を得ることなく塗布ムラやハジキがない均一な塗布膜を得ることができる。実施例の重合性液晶組成物によって得られた均一な塗布膜を硬化させることにより、均一は硬化物及び光学異方体を得ることができた。実施例10実施例1で得た光学異方体上に、実施例1と同様な条件で重合性液晶組成物1を塗布したところ、実施例1と同様に均一な塗布膜を得ることができ、効果により二つの光学異方体層が積層した均一な光学異方体を得ることができた。実施例10の光学異方体は、フッ素系アクリル共重合体を添加した光学異方体のように得られた塗布膜の表面にフッ素系アクリル共重合体が残留することが無いため、容易に積層した光学異方体を得ることができた。"